(57)【要約】【課題】  耐摩耗性および耐擦傷性が高く、反射率が高く、この反射率の経時的変化が小さい半導電性エンドレスベルト、および、該半導電性エンドレスベルトを有する電子写真装置を、低コストで提供する。【解決手段】  樹脂溶液からの溶媒の除去のみで成膜可能な樹脂を含む樹脂組成物からなり、ＪＩＳＫ−５４００基準の鉛筆硬度が３Ｈ以上であり、波長９００μｍの光の屈折率が１．７５以上である半導電性エンドレスベルト。【選択図】  図２
2006189805.tif 000002
【特許請求の範囲】
【請求項１】
樹脂溶液からの溶媒の除去のみで成膜可能な樹脂を含む樹脂組成物からなり、ＪＩＳＫ−５４００基準の鉛筆硬度が３Ｈ以上であり、波長９００μｍの光の屈折率が１．７５以上である半導電性エンドレスベルト。
【請求項２】
前記樹脂溶液からの溶媒の除去のみで成膜可能な樹脂が熱可塑性樹脂である請求項１に記載の半導電性エンドレスベルト。
【請求項３】
前記熱可塑性樹脂が芳香族ポリアミド樹脂である請求項２に記載の半導電性エンドレスベルト。
【請求項４】
前記樹脂組成物がさらに導電性フィラーを含む請求項１〜３のいずれかに記載の半導電性エンドレスベルト。
【請求項５】
前記導電性フィラーがカーボンブラックである請求項４に記載の半導電性エンドレスベルト。
【請求項６】
前記半導電性エンドレスベルトの体積抵抗率が１×１０１１Ω・ｃｍ以下である請求項１〜５のいずれかに記載の半導電性エンドレスベルト。
【請求項７】
前記半導電性エンドレスベルトの体積抵抗率が１×１０９Ω・ｃｍ以下である請求項６に記載の半導電性エンドレスベルト。
【請求項８】
前記半導電性エンドレスベルトの表面粗さＲａが１．０μｍ以下である請求項１〜７のいずれかに記載の半導電性エンドレスベルト。
【請求項９】
請求項１〜８のいずれかに記載の半導電性エンドレスベルトを有する電子写真装置。
【請求項１０】
前記半導電性エンドレスベルトが転写材搬送ベルトである請求項９に記載の電子写真装置。
【請求項１１】
前記半導電性エンドレスベルトが中間転写ベルトである請求項９に記載の電子写真装置。
【発明の詳細な説明】
【技術分野】
【０００１】
本発明は、電子写真装置や静電記録装置などの画像形成装置に用いられる半導電性エンドレスベルト、特には転写材搬送ベルトおよび中間転写ベルトに関し、また、該半導電性エンドレスベルトを有する電子写真装置に関する。
【背景技術】
【０００２】
電子写真方式を採用した画像形成装置、すなわち電子写真装置の中でも、多色画像（カラー画像）を形成するカラー電子写真装置には、転写材搬送ベルトや中間転写ベルトなどの半導電性エンドレスベルトが用いられることが多い。
【０００３】
上記半導電性エンドレスベルトとしては、樹脂に導電剤を配合してなる樹脂組成物からなるものが一般的である。この導電剤としては、カーボンブラックやケッチェンブラックなどの導電性フィラーや、イオン導電性を有する導電剤などが挙げられる。
【０００４】
また、一般的に、画像の位置調整や濃度調整は、エンドレスベルトの表面に形成したパッチ画像に照射した光（主に赤外光）の反射を利用して行われる（例えば、特開２００３−１６２１１７号公報（特許文献１）参照）。転写材搬送ベルトや中間転写ベルトなどの半導電性エンドレスベルトには、その表面の光の反射率がパッチ画像のそれに比べて高いこと、および、該反射率の経時的変化が小さいことが要求される。
【０００５】
また、エンドレスベルトの表面の反射率の経時的変化は、エンドレスベルトと、現像剤やクリーニング部材や転写材などとが繰り返し摺擦した結果、エンドレスベルトの表面が摩耗したり、エンドレスベルトの表面に傷が生じたりすることによって起きる。したがって、半導電性エンドレスベルトには、耐摩耗性や耐擦傷性が高いことも要求される。
【０００６】
半導電性エンドレスベルトに用いられる樹脂として、例えば、特開平０５−０７７２５２号公報（特許文献２）には、非熱可塑性ポリイミド樹脂を用いる例が開示されている。非熱可塑性ポリイミド樹脂などの非熱可塑性樹脂を用いることによって、耐摩耗性や耐擦傷性が高い半導電性エンドレスベルトを製造することができる。
【０００７】
しかしながら、非熱可塑性樹脂を用いて半導電性エンドレスベルトを製造する場合、非熱可塑性樹脂は樹脂溶液からの溶媒の除去のみで成膜することは困難であるため、加熱脱水反応工程などの化学反応を伴う工程が必要になる。化学反応を伴う工程は、工程自体が複雑であり、また、温度管理も厳密・複雑になるため、非熱可塑性樹脂を用いて得られる半導電性エンドレスベルトは、高コストなものになってしまう。
【特許文献１】特開２００３−１６２１１７号公報
【特許文献２】特開平０５−０７７２５２号公報
【発明の開示】
【発明が解決しようとする課題】
【０００８】
本発明の目的は、耐摩耗性および耐擦傷性が高く、反射率が高く、この反射率の経時的変化が小さい半導電性エンドレスベルト、および、該半導電性エンドレスベルトを有する電子写真装置を、低コストで提供することにある。
【課題を解決するための手段】
【０００９】
本発明は、樹脂溶液からの溶媒の除去のみで成膜可能な樹脂を含む樹脂組成物からなり、ＪＩＳＫ−５４００基準の鉛筆硬度が３Ｈ以上であり、波長９００μｍの光の屈折率が１．７５以上である半導電性エンドレスベルトである。
【００１０】
また、本発明は、上記半導電性エンドレスベルトを有する電子写真装置である。
【発明の効果】
【００１１】
本発明によれば、表面の耐摩耗性および耐擦傷性が高く、表面の反射率が高く、この反射率の経時的変化が小さい半導電性エンドレスベルト、および、該半導電性エンドレスベルトを有する電子写真装置を、比較的低コストで提供することができる。
【発明を実施するための最良の形態】
【００１２】
上述のとおり、画像の位置調整や濃度調整は、エンドレスベルトの表面に形成したパッチ画像に照射した光の反射を利用して行われることが一般的である。具体的には、パッチ画像からの反射光をセンサーで検知してパッチ画像の位置や濃度を導出し、これらを印加電圧やレーザーパワーなどのプロセス形成条件にフィードバックすることによって、画像の位置調整や濃度調整が行われる。濃度調整とは、例えば、各色の最大濃度やハーフトーン階調などの調整である。用いられる光としては、波長が９００μｍ前後（７６０〜１０００μｍの範囲）の赤外光が一般的である。
【００１３】
したがって、半導電性エンドレスベルトの表面の光の反射率は、パッチ画像のそれに比べて高いことが好ましく、具体的には、波長が９００μｍの光の反射率が６％以上であることが好ましい。この反射率を達成するため、本発明の半導電性エンドレスベルトは、波長９００μｍの光の屈折率（以下「波長９００μｍの光の屈折率」を単に「屈折率」ともいう。）が１．７５以上のものになっている。また、これと同様の観点から、半導電性エンドレスベルトの表面粗さＲａは１．０μｍ以下であることが好ましい。一方、半導電性エンドレスベルトの屈折率は、２．１以下であることが好ましい。また、半導電性エンドレスベルトの表面粗さＲａは、該半導電性エンドレスベルトに接触する部材との間のタックを抑制するの観点から、０．０１μｍ以上であることが好ましい。
【００１４】
また、上記の反射率の経時的変化は小さいこと、具体的には低下率が２０％以内であることが好ましい。反射率の経時的変化を抑制するため、本発明の半導電性エンドレスベルトは、ＪＩＳＫ−５４００基準の鉛筆硬度（以下「ＪＩＳＫ−５４００基準の鉛筆硬度」を単に「鉛筆硬度」ともいう。）が３Ｈ以上のものになっている。一方、半導電性エンドレスベルトの鉛筆硬度は、該半導電性エンドレスベルトの耐屈曲性の観点から、５Ｈ以下であることが好ましい。
【００１５】
また、本発明の半導電性エンドレスベルトは、低コスト化の観点から、「樹脂溶液からの溶媒の除去のみで成膜可能な樹脂」が用いられる。この「樹脂溶液からの溶媒の除去のみで成膜可能な樹脂」としては、例えば、各種の熱可塑性樹脂が挙げられる。また、各種の熱可塑性樹脂の中でも、半導電性エンドレスベルトの鉛筆硬度を３Ｈ以上とし、屈折率を１．７５以上とする観点から、芳香族ポリアミド樹脂が好ましい。
【００１６】
本発明において、芳香族ポリアミド樹脂とは、主鎖中にアミド結合（−ＮＨ−ＣＯ−）および芳香環を有する樹脂を意味する。芳香族ポリアミド樹脂としては、例えば、ポリパラフェニレンテレフタラミドが挙げられる。ポリパラフェニレンテレフタラミドは、例えば、テイジン・トワロン（株）のトワロン（商品名）や、東レ（株）のミクトロン（商品名）として入手可能である。
【００１７】
また、本発明の半導電性エンドレスベルトは、画像形成中のチャージアップ抑制のため半導電性であるが、具体的には、体積抵抗率が１×１０１１Ω・ｃｍ以下であることが好ましく、１×１０９Ω・ｃｍ以下であることがより好ましい。一方、本発明の半導電性エンドレスベルトは、体積抵抗率が１×１０６Ω・ｃｍ以上であることが好ましく、１×１０７Ω・ｃｍ以上であることがより好ましく、１×１０８Ω・ｃｍ以上であることがより一層好ましい。
【００１８】
半導電性エンドレスベルトの導電性制御（導電性付与）は、半導電性エンドレスベルトに用いられる樹脂組成物に導電性フィラーを添加することによって行うことができる。
【００１９】
この導電性フィラーとしては、例えば、カーボン系フィラー、金属系導電性フィラーおよび金属酸化物系導電性フィラーなどが挙げられる。これらの中でも、カーボン系フィラーが好ましい。カーボン系フィラーとしては、例えば、カーボンブラックおよびカーボンファイバーなどが挙げられる。これらの中でも、カーボンブラックが好ましい。カーボンブラックの種類としては、例えば、カーボンナノチューブ、ケッチェンブラック、アセチレンブラック、ファーネスブラックおよびチャンネルブラックなどが好適なものとして挙げられる。
【００２０】
半導電性エンドレスベルトの耐屈曲性は、導電性フィラーの含有量は低いほど高くなる傾向にある。この観点から、導電性フィラーの含有量は、半導電性エンドレスベルトに用いられる樹脂組成物全質量に対して４０質量％以下であることが好ましく、３０質量％以下であることがより好ましい。
【００２１】
次に、本発明の半導電性エンドレスベルトを有する電子写真装置について説明する。
【００２２】
図１に、本発明の半導電性エンドレスベルトを転写材搬送ベルトとして用いた電子写真装置（カラー電子写真装置）の概略構成の一例を示す。
【００２３】
図１において、１ａ、１ｂ、１ｃ、１ｄは円筒状（ドラム状）の電子写真感光体（第１色〜第４色用電子写真感光体）であり、それぞれ軸２ａ、２ｂ、２ｃ、２ｄを中心に矢印方向に所定の周速度で回転駆動される。
【００２４】
回転駆動される第１色用電子写真感光体１ａの表面は、第１色用帯電手段（第１色用一次帯電手段）３ａにより、正または負の所定電位に均一に帯電される。帯電後、第１色用電子写真感光体１ａの表面は、スリット露光やレーザービーム走査露光などの露光手段（不図示）から出力される露光光（画像露光光）４ａを受ける。露光光４ａは、目的のカラー画像の第１色成分像に対応した露光光である。こうして第１色用電子写真感光体１ａの表面に、目的のカラー画像の第１色成分像に対応した第１色成分静電潜像が順次形成されていく。
【００２５】
張架ローラー１２によって張架された転写材搬送ベルト１４は、矢印方向に第１色〜第４色用電子写真感光体１ａ、１ｂ、１ｃ、１ｄとほぼ同じ周速度で回転駆動される。転写材搬送ベルト１４の周速度は、例えば第１色〜第４色用電子写真感光体１ａ、１ｂ、１ｃ、１ｄの周速度に対して９７〜１０３％。また、転写材供給手段（不図示）から給送された転写材（紙など）Ｐは、転写材搬送ベルト１４に静電的に担持（吸着）され、第１色〜第４色用電子写真感光体１ａ、１ｂ、１ｃ、１ｄと転写材搬送ベルト１４との間（当接部）に順次搬送される。
【００２６】
第１色用電子写真感光体１ａの表面に形成された第１色成分静電潜像は、第１色用現像手段５ａの現像剤に含まれる第１色トナーにより現像されて第１色トナー像となる。
次いで、第１色用電子写真感光体１ａの表面に形成担持されている第１色トナー像が、第１色用電子写真感光体１ａと第１色用転写部材６ａとの間を通過する転写材搬送ベルト１４に担持された転写材Ｐに順次転写されていく。転写は、第１色用転写部材（第１色用転写ローラー）６ａからの転写バイアスによる。
【００２７】
第１色トナー像転写後の第１色用電子写真感光体１ａの表面は、第１色用クリーニング手段（第１色用クリーニングブレード）７ａによって転写残りの現像剤（トナー）の除去を受けて清浄面化された後、繰り返し第１色トナー像形成に使用される。
【００２８】
第１色用電子写真感光体１ａ、第１色用帯電手段３ａ、第１色用露光手段、第１色用現像手段５ａ、第１色用転写部材６ａをまとめて第１色用画像形成部と称する。
【００２９】
第２色用電子写真感光体１ｂ、第２色用帯電手段３ｂ、第２色用露光手段、第２色用現像手段５ｂ、第２色用転写部材６ｂをまとめて第２色用画像形成部と称する。
【００３０】
第３色用電子写真感光体１ｃ、第３色用帯電手段３ｃ、第３色用露光手段、第３色用現像手段５ｃ、第３色用転写部材６ｃをまとめて第３色用画像形成部と称する。
【００３１】
第４色用電子写真感光体１ｄ、第４色用帯電手段３ｄ、第４色用露光手段、第４色用現像手段５ｄ、第４色用転写部材６ｄをまとめて第４色用画像形成部と称する。
【００３２】
第２色〜第４色用画像形成部の動作は、第１色用画像形成部の動作と同様であり、転写材搬送ベルト１４に担持され、第１色トナー像が転写された転写材Ｐに、第２色トナー像、第３色トナー像、第４色トナー像が順次転写されていく。こうして転写材搬送ベルト１４に担持された転写材Ｐに目的のカラー画像に対応した合成トナー像が形成される。
【００３３】
合成トナー像が形成された転写材Ｐは、転写材搬送ベルト１４の表面から分離されて定着手段８へ導入されて像定着を受けることによりカラー画像形成物（プリント、コピー）として装置外へプリントアウトされる。
【００３４】
また、第１色〜第４色用クリーニング手段７ａ、７ｂ、７ｃ、７ｄによる転写残りの現像剤（トナー）除去後の第１色〜第４色用電子写真感光体１ａ、１ｂ、１ｃ、１ｄの表面を、前露光手段からの前露光光により除電処理してもよい。ただし、図１に示すように、第１色〜第４色用帯電手段３ａ、３ｂ、３ｃ、３ｄが帯電ローラーなどを用いた接触帯電手段である場合は、前露光は必ずしも必要ではない。
【００３５】
なお、図１中、１５は転写材搬送ベルト１４に転写材を吸着させるための吸着ローラーであり、１６は転写材搬送ベルトから転写材を分離するための分離帯電器である。
【００３６】
図２に、本発明の半導電性エンドレスベルトを中間転写ベルトとして用いた電子写真装置（カラー電子写真装置）の概略構成の一例を示す。
【００３７】
図２において、１は円筒状（ドラム状）の電子写真感光体であり、軸２を中心に矢印方向に所定の周速度で回転駆動される。
【００３８】
回転駆動される電子写真感光体１の表面は、帯電手段（一次帯電手段）３により、正または負の所定電位に均一に帯電される。帯電後、電子写真感光体１の表面は、スリット露光やレーザービーム走査露光などの露光手段（不図示）から出力される露光光（画像露光光）４を受ける。この際の露光光は、目的のカラー画像の第１色成分像に対応した露光光である。こうして電子写真感光体１の表面に、目的のカラー画像の第１色成分像に対応した第１色成分静電潜像が順次形成されていく。
【００３９】
張架ローラー１２および二次転写対向ローラー１３によって張架された中間転写ベルト１１は、矢印方向に電子写真感光体１とほぼ同じ周速度で回転駆動される。中間転写ベルト１１の周速度は、例えば電子写真感光体１の周速度に対して９７〜１０３％。
【００４０】
電子写真感光体１の表面に形成された第１色成分静電潜像は、第１色用現像手段５ａの現像剤に含まれる第１色トナーにより現像されて第１色トナー像となる。次いで、電子写真感光体１の表面に形成担持されている第１色トナー像が、電子写真感光体１と一次転写部材（一次転写ローラー）６ｐとの間を通過する中間転写ベルト１１の表面に順次一次転写されていく。一次転写は、一次転写部材６ｐからの一次転写バイアスによる。
【００４１】
第１色トナー像転写後の電子写真感光体１の表面は、クリーニング手段７によって一次転写残りの現像剤（トナー）の除去を受けて清浄面化された後、次色の画像形成に使用される。
【００４２】
第２色トナー像、第３色トナー像、第４色トナー像も、第１色トナー像と同様にして電子写真感光体１の表面に形成され、中間転写ベルト１１の表面に順次転写される。こうして中間転写ベルト１１の表面に目的のカラー画像に対応した合成トナー像が形成される。第１色〜第４色の一次転写の間は、二次転写部材（二次転写ローラー）６ｓ、電荷付与手段（電荷付与ローラー）７ｒは中間転写ベルト１１の表面から離れている。
【００４３】
中間転写ベルト１１の表面に形成された合成トナー像は、転写材供給手段（不図示）から中間転写ベルト１１と二次転写部材６ｓとの間（当接部）に中間転写ベルト１１の回転と同期して取り出されて給送された転写材（紙など）Ｐに順次二次転写されていく。二次転写は、二次転写部材６ｓからの二次転写バイアスによる。
【００４４】
合成トナー像の転写を受けた転写材Ｐは、中間転写ベルト１１の表面から分離されて定着手段８へ導入されて像定着を受けることによりカラー画像形成物（プリント、コピー）として装置外へプリントアウトされる。
【００４５】
合成トナー像転写後の中間転写ベルト１１の表面には電荷付与手段７ｒが当接される。電荷付与手段７ｒは、中間転写ベルト１１の表面の二次転写残りの現像剤（トナー）に一次転写時と逆極性の電荷を付与する。一次転写時と逆極性の電荷が付与された二次転写残りの現像剤（トナー）は、電子写真感光体１と中間転写ベルト１１との当接部およびその近傍において、電子写真感光体１の表面に静電的に転写される。こうして合成トナー像転写後の中間転写ベルト１１の表面は、転写残りの現像剤（トナー）の除去を受けて清浄面化される。電子写真感光体１の表面に転写された二次転写残りの現像剤（トナー）は、電子写真感光体１の表面の一次転写残りの現像剤（トナー）とともに、クリーニング手段７によって除去される。中間転写ベルト１１から電子写真感光体１への二次転写残りの現像剤（トナー）の転写は、一次転写と同時に行うことができるため、スループットの低下を生じない。
【００４６】
また、クリーニング手段７による転写残りの現像剤（トナー）除去後の電子写真感光体１の表面を、前露光手段からの前露光光により除電処理してもよい。ただし、図２に示すように、帯電手段３が帯電ローラーなどを用いた接触帯電手段である場合は、前露光は必ずしも必要ではない。
【００４７】
上記の第１色〜第４色の組み合わせとしては、イエロー、マゼンタ、シアンおよびブラックの組み合わせが一般的である。
【実施例】
【００４８】
以下、本発明を実施例に基づいてより詳細に説明する。
【００４９】
〔実施例１〕
まず、以下の組成のドープを調製した。
【００５０】
ポリパラフェニレンテレフタラミド：６．０質量％
（テイジン・トワロン（株）のトワロン（商品名））
ケッチェンブラック（商品名：ＥＣ６００、ライオン（株）製、粒径：４０ｎｍ）：０．９質量％
Ｎ−メチルピロリドン：９０．０質量％
水：０．８質量％
塩化カルシウム：２．３質量％
次に、上記ドープを超音波式ホモジナイザーで処理し、処理後、凝集した粒子を取り除くためフィルターに通した。
【００５１】
一方、ディップコート方式により管状体を得るために、ステンレス製の外径２１５ｍｍの円筒状の型、および、該型を円筒の母線方向（軸方向）に沿って走査できる保持具を用意した。
【００５２】
次に、型をドープに浸漬した後、これを一定速度で引き上げることによって、型の外周面にドープを管状に塗布した。
【００５３】
次に、外周面にドープを塗布した型を２０℃の純水中に８時間以上浸漬することによって、溶剤の除去を十分行った。溶剤の除去によって、型の外周面に塗布されたドープは、湿潤状態のエンドレス（シームレス）管状体となった。
【００５４】
次に、型を純水から取り出し、型から湿潤状態のエンドレス管状体を取り出し、外径２１０ｍｍの塩化ビニールパイプに嵌めかえて、６０℃で１時間乾燥させた。これによって、エンドレス管状体は湿潤状態から乾燥状態になった。
【００５５】
乾燥後、乾燥状態のエンドレス管状体を塩化ビニールパイプから取り外すことによって、厚さ１００μｍ、内径２１０ｍｍの半導電性エンドレスベルトを得た。この半導電性エンドレスベルトの体積抵抗率は、８×１０８Ω・ｃｍであった。
【００５６】
〔実施例２〕
実施例１において、ドープの調製に用いた粒径４０ｎｍのカーボンブラックを粒径３００ｎｍのカーボンブラックに変更した以外は、実施例１と同様にして半導電性エンドレスベルトを得た。この半導電性エンドレスベルトの体積抵抗率は、５×１０８Ω・ｃｍであった。
【００５７】
〔比較例１〕
ポリエチレンテレフタレート（商品名：ＰＡ２００、三菱レイヨン（株）製）に、これに対して１０質量％のケッチェンブラック（商品名：ＥＣ６００、ライオン（株）製、粒径：４０ｎｍ）を添加して混練した。混練後、得られた混練物をシート状に押し出すことによって、厚さ１００μｍのシートを得た。
【００５８】
次に、得られたシートを、熱膨張係数の異なる２つの円筒金型（内型および外型）の間に、該シートの端部が略合わさる位置で配置した。配置後、該シートおよび該円筒金型の全体を加熱することによって、半導電性エンドレスベルトを得た。このエンドレスベルト作製方法は、特許第３４４１８６０号に記載されている方法である。また、この半導電性エンドレスベルトの体積抵抗率は、５×１０８Ω・ｃｍであった。
【００５９】
〔比較例２〕
３，３’，４，４’−ビフェニルテトラカルボン酸二無水物と４，４’−ジアミノジフェニルエーテルとをＮ−メチルピロリドン溶媒中で反応させ、ポリイミド前駆体溶液を調製した。
【００６０】
次に、調製したポリイミド前駆体溶液に、該溶液中のポリイミド前駆体に対して１５質量％のケッチェンブラック（商品名：ＥＣ６００、ライオン（株）製、粒径：４０ｎｍ）を添加し、超音波式ホモジナイザーで分散処理を行った。
【００６１】
分散処理後、ケッチェンブラックの凝集粒子を取り除くため、分散処理後の溶液をフィルターに通すことによって濾過した。
【００６２】
一方、ディップコート方式により管状体を得るために、ステンレス製の外径２１５ｍｍの円筒状の型、および、該型を円筒の母線方向（軸方向）に沿って走査できる保持具を用意した。
【００６３】
次に、型をドープに浸漬した後、これを一定速度で引き上げることによって、型の外周面に上記濾過後の溶液を管状に塗布した。
【００６４】
次に、型の外周面に塗布された溶液を１１５℃で乾燥させ、次いで、３０分間２００℃、さらに９０分間２５０℃でイミド硬化反応を起こさせた後、１時間３５０℃で熱処理を施した。この乾燥、イミド硬化反応および熱処理によって、型の外周面に塗布された溶液は、エンドレス（シームレス）管状体となった。
【００６５】
熱処理後、型およびエンドレス管状体の全体を冷却し、冷却後、エンドレス管状体を型から取り外すことによって、厚さ１００μｍ、内径２１０ｍｍの半導電性エンドレスベルトを得た。得られた半導電性エンドレスベルトは、非熱可塑性のポリイミド製のものである。また、この半導電性エンドレスベルトの体積抵抗率は、９×１０８Ω・ｃｍであった。
【００６６】
〔評価〕
まず、実施例１および２ならびに比較例１および２で得られた半導電性エンドレスベルトの表面の鉛筆硬度、屈折率、表面粗さＲａおよび反射率の測定を行った。その結果を表１に示す。
【００６７】
上記測定後、実施例１および２ならびに比較例１および２で得られた半導電性エンドレスベルトを中間転写ベルトとして中間転写方式の電子写真装置に組み込み、温度２３℃、湿度５０％ＲＨの環境下、Ａ４紙を用い、１０万枚連続して画像出力を行った。１０万枚の画像出力の後、半導電性エンドレスベルトの表面の反射率を測定した。その結果を表１に示す。
【００６８】
なお、鉛筆硬度の測定は、ＪＩＳ  Ｋ−５４００の測定方法に従った。
【００６９】
また、屈折率の測定には、Ｊ．Ａ．Ｗｏｏｌｌａｍ  Ｃｏ．，Ｉｎｃ製の分光エリプソメーター（商品名：ＷＶＡＳＥ）を用いた。
【００７０】
また、反射率の測定には、（株）日立製作所製の分光測定器（商品名：Ｕ４０００）を用いた。光の波長は９００ｎｍとした。光の入射角は５°とした。
【００７１】
また、表面粗さＲａの測定には、（株）小坂研究所製の触針式表面粗さ計（商品名：Ｓｕｒｆｃｏｒｄｅｒ  ＳＥ−３０Ｃ）を使用した。
【００７２】
【表１】
2006189805.tif 000003
【００７３】
実施例１および２に対して、比較例１では、１０万枚画像出力前では反射率４．１％と低く、また、表面の硬度が低いため、１０万枚画像出力による反射率の低下が５６％と非常に大きい。比較例２では、１０万枚画像出力前では反射率６．６％となったが、１０万枚画像出力による反射率の低下は３２％となり、１０万枚画像出力後は反射率６％以上を保つことができなかった。
【図面の簡単な説明】
【００７４】
【図１】本発明の半導電性エンドレスベルトを転写材搬送ベルトとして用いた電子写真装置（カラー電子写真装置）の概略構成の一例を示す図である。
【図２】本発明の半導電性エンドレスベルトを中間転写ベルトとして用いた電子写真装置（カラー電子写真装置）の概略構成の一例を示す図である。
【符号の説明】
【００７５】
１  電子写真感光体
１ａ  電子写真感光体
１ｂ  電子写真感光体
１ｃ  電子写真感光体
１ｄ  電子写真感光体
２  軸
２ａ  軸
２ｂ  軸
２ｃ  軸
２ｄ  軸
３  帯電手段
３ａ  帯電手段
３ｂ  帯電手段
３ｃ  帯電手段
３ｄ  帯電手段
４  露光光
４ａ  露光光
４ｂ  露光光
４ｃ  露光光
４ｄ  露光光
５ａ  現像手段
５ｂ  現像手段
５ｃ  現像手段
５ｄ  現像手段
６ａ  転写部材
６ｂ  転写部材
６ｃ  転写部材
６ｄ  転写部材
６ｐ  一次転写部材
６ｓ  二次転写部材
７  クリーニング手段
７ａ  クリーニング手段
７ｂ  クリーニング手段
７ｃ  クリーニング手段
７ｄ  クリーニング手段
７ｒ  電荷付与手段
８  定着手段
１１  中間転写ベルト
１２  張架ローラー
１３  二次転写対向ローラー
１４  転写材搬送ベルト
１５  吸着ローラー
１６  分離帯電器
Ｐ  転写材
【図１】
2006189805.tif 000004
【図２】
2006189805.tif 000005